"基礎ガラス部分及びガラス着色剤部分を含むガラス組成物を含む、青色の赤外線及び紫外線吸収ガラス基板であって、基礎ガラス部分は、ソーダ石灰シリカ基礎部分であり、ガラス着色剤部分は、以下の群のうちの1つから選択されることによって、0.160インチ4.06mmの参照厚さで、-2~-11の範囲内のa及び-1~-15の範囲内のbの色度座標、並びに35~70未満の視感透過率を有するガラスを提供する上記ガラス基板:群A:着色剤部分が、0.60~2.0重量パーセントwtの範囲内のFe2O3として表された合計の鉄;30~250ppm百万分率の範囲内のCoO;0.01~3wtの範囲内のEr2O3;0~0.9wtの範囲内のTiO2、及び0~3wtの範囲内のNd2O3を含み、群B:着色剤部分が、0.60~2.0wtの範囲内のFe2O3として表された合計の鉄;30~250ppmの範囲内のCoO;0.01~3wtの範囲内のEr2O3;5~200ppmの範囲内のCr2O3;0~0.9wtの範囲内のTiO2、及び0~3wtの範囲内のNd2O3を含み、群C:着色剤部分が、0.60~2.0wtの範囲内のFe2O3として表された合計の鉄;30~250ppmの範囲内のCoO;0.01~3wtの範囲内のEr2O3;5~200ppmの範囲内のCr2O3;0.001~0.3wtの範囲内のCuO;0~0.9wtの範囲内のTiO2、0~3wtの範囲内のNd2O3を含み、並びに群D:着色剤部分が、0.60~2.0wtの範囲内のFe2O3として表された合計の鉄;30~250ppmの範囲内のCoO;0.01~3wtの範囲内のEr2O3;1~100ppmの範囲内のNiO;0~0.9wtの範囲内のTiO2、及び0~3wtの範囲内のNd2O3を含み、ここで、wt及びppmは、最終ガラス組成物に基づく。群Aが、0.60~2.0wtの範囲内のFe2O3として表された合計の鉄;30~250ppmの範囲内のCoO;0.01~3wtの範囲内のEr2O3;0~0.9wtの範囲内のTiO2、及び0~3wtの範囲内のNd2O3から本質的になり、群Bが、0.60~2.0wtの範囲内のFe2O3として表された合計の鉄;30~250ppmの範囲内のCoO;0.01~3wtの範囲内のEr2O3;5~200ppmの範囲内のCr2O3;0~0.9wtの範囲内のTiO2、及び0~3wtの範囲内のNd2O3から本質的になり、群Cが、0.60~2.0wtの範囲内のFe2O3として表された合計の鉄;30~250ppmの範囲内のCoO;0.01~3wtの範囲内のEr2O3;5~200ppmの範囲内のCr2O3;0.001~0.3wtの範囲内のCuO;0~0.9wtの範囲内のTiO2、0~3wtの範囲内のNd2O3から本質的になり、並びに群Dが、0.60~2.0wtの範囲内のFe2O3として表された合計の鉄;30~250ppmの範囲内のCoO;0.01~3wtの範囲内のEr2O3;1~100ppmの範囲内のNiO;0~0.9wtの範囲内のTiO2、及び0~3wtの範囲内のNd2O3から本質的になる、請求項1に記載のガラス基板。ソーダ石灰シリカ基礎部分が以下の群[群1:基礎部分が、重量パーセントSiO266~75;Na2O10~20;CaO5~15;MgO0~5;Al2O30~5,K2O0~5を含み、並びに群2:基礎部分が、重量パーセントSiO266~75;Na2O10~20;CaO5~15;MgO0~5;Al2O30~5;K2O0~5、及びB2O30超~5を含む]から選択され、ここで、wtが最終ガラス組成物に基づく、請求項1に記載のガラス基板。ガラス組成物が、0.160インチの厚さで、479~495ナノメートルの範囲内の主波長を特徴とする色、及び少なくとも8の励起純度を有する、請求項1に記載のガラス基板。群A、B、C、及びDの合計の鉄のwtが、0.9超~1.3wtの範囲内である、請求項1に記載のガラス基板。群A、B、C、及びDのCoO濃度が、60~130ppmの範囲内である、請求項1に記載のガラス基板。群A、B、C、及びDのレドックスが、0.35~0.55の範囲内である、請求項1に記載のガラス基板。ガラス組成物が、0.160インチ4.06mmの厚さで、40パーセント以下の総太陽紫外線透過率TSUV、25パーセント以下の総太陽赤外線透過率TSIR、及び40パーセント以下の総太陽エネルギー透過率TSETを有し、ガラスの色が、482~487ナノメートルの範囲内の主波長、及び8~30パーセントの励起純度を特徴とする、請求項1に記載のガラス基板。着色剤が群Aの着色剤であり、Er2O3が0.05~1wtの範囲内のwtを有する、請求項1に記載のガラス基板。着色剤が群Bの着色剤であり、Er2O3が0.05~1wtの範囲内のwtを有し、Cr2O3が10~100ppmの範囲内のppmを有する、請求項1に記載のガラス基板。着色剤が群Cの着色剤であり、Er2O3が0.05~1wtの範囲内のwtを有し、Cr2O3が10~100ppmの範囲内のppmを有し、CuOが0.01~0.2wtの範囲内のwtを有する、請求項1に記載のガラス基板。着色剤が群Dの着色剤であり、Er2O3が0.05~1wtの範囲内のwtを有し、NiOが5~50ppmのppmを有する、請求項1に記載のガラス基板。以下の群のうちの1つから選択される基礎ガラス部分と[群1:基礎ガラス部分が、重量パーセントSiO266~75;Na2O10~20;CaO5~15;MgO0~5;Al2O30~5,K2O0~5を含み、並びに群2:基礎ガラス部分が、重量パーセントSiO266~75;Na2O10~20;CaO5~15;MgO0~5;Al2O30~5;K2O0~5、及びB2O30超~5を含む]、以下の群のうちの1つから選択される主要太陽放射線吸収性及び着色剤部分と[群Aが、0.60~2.0重量パーセントwtの範囲内のFe2O3として表された合計の鉄;30~250ppm百万分率の範囲内のCoO;0.01~3wtの範囲内のEr2O3;0~0.9wtの範囲内のTiO2、及び0~3wtの範囲内のNd2O3から本質的になり、群Bが、0.60~2.0wtの範囲内のFe2O3として表された合計の鉄;30~250ppmの範囲内のCoO;0.01~3wtの範囲内のEr2O3;5~200ppmの範囲内のCr2O3;0~0.9wtの範囲内のTiO2、及び0~3wtの範囲内のNd2O3から本質的になり、群Cが、0.60~2.0wtの範囲内のFe2O3として表された合計の鉄;30~250ppmの範囲内のCoO;0.01~3wtの範囲内のEr2O3;5~200ppmの範囲内のCr2O3;0.001~0.3wtの範囲内のCuO;0~0.9wtの範囲内のTiO2、0~3wtの範囲内のNd2O3から本質的になり、並びに群Dが、0.60~2.0wtの範囲内のFe2O3として表された合計の鉄;30~250ppmの範囲内のCoO;0.01~3wtの範囲内のEr2O3;1~100ppmの範囲内のNiO;0~0.9wtの範囲内のTiO2、及び0~3wtの範囲内のNd2O3から本質的になる]を含む組成を有する、青色の赤外線及び紫外線吸収ガラス組成物であって、前記ガラスが0.15~0.58の範囲内のレドックスを有し、0.15~0.4のレドックス範囲で、CoOの範囲が60~250PPMであり、0.4超のレドックス範囲で、CoOが30~100PPMの範囲内にあり、前記ガラスが、0.160インチの厚さで、35~最大70の視感透過率LTA;482~487ナノメートルの範囲内の主波長、及び8~30パーセントの範囲の励起純度を特徴とする色;40パーセント以下の総太陽紫外線透過率TSUV;25パーセント以下の総太陽赤外線透過率TSIR;並びに40パーセント以下の総太陽エネルギー透過率TSETを有する上記組成物。群A、B、C、及びDのFeO濃度が0.20~0.50wtである、請求項13に記載の組成物。群A、B、C、及びDのCoO濃度が60~130ppmである、請求項13に記載の組成物。群A、B、C、及びDのTiO2濃度が0~0.5wtである、請求項13に記載の組成物。LTAが45~55wtの範囲内である、請求項13に記載の組成物。0.35~0.55のレドックスを有する、請求項13に記載の組成物。以下の群のうちの1つから選択される基礎ガラス部分と[群1:基礎ガラス部分が、重量パーセントSiO266~75;Na2O10~20;CaO5~15;MgO0~5;Al2O30~5、K2O0~5を含み、並びに群2:基礎ガラス部分が、重量パーセントSiO266~75;Na2O10~20;CaO5~15;MgO0~5;Al2O30~5;K2O0~5、及びB2O30超~5を含む]、以下の群のうちの1つから選択される主要太陽放射線吸収性及び着色剤部分と[群Aが、0.60~2.0重量パーセントの範囲内のFe2O3として表された合計の鉄;30~250ppmの範囲内のCoO;0.01~3wtの範囲内のEr2O3;0~0.9wtの範囲内のTiO2、及び0~3wtの範囲内のNd2O3から本質的になり、群Bが、0.60~2.0wtの範囲内のFe2O3として表された合計の鉄;30~250ppmの範囲内のCoO;0.01~3wtの範囲内のEr2O3;5~200ppmの範囲内のCr2O3;0~0.9wtの範囲内のTiO2、及び0~3wtの範囲内のNd2O3から本質的になり、群Cが、0.60~2.0wtの範囲内のFe2O3として表された合計の鉄;30~250ppmの範囲内のCoO;0.01~3wtの範囲内のEr2O3;5~200ppmの範囲内のCr2O3;0.001~0.3wtの範囲内のCuO;0~0.9wtの範囲内のTiO2、0~3wtの範囲内のNd2O3から本質的になり、並びに群Dが、0.60~2.0wtの範囲内のFe2O3として表された合計の鉄;30~250ppmの範囲内のCoO;0.01~3wtの範囲内のEr2O3;1~100ppmの範囲内のNiO;0~0.9wtの範囲内のTiO2、及び0~3wtの範囲内のNd2O3から本質的になる]を含む組成を有する、青色の赤外線及び紫外線吸収ガラス組成物であって、前記ガラスが0.15~0.58の範囲内のレドックスを有し、0.15~0.4のレドックス範囲で、CoOの範囲が60~250PPMであり、0.4超のレドックス範囲で、CoOが30~100PPMの範囲内にあり、前記ガラスが、0.160インチの厚さで、35~最大60の視感透過率LTA;482~487ナノメートルの範囲内の主波長、及び8~20パーセントの範囲の励起純度を特徴とする色;40パーセント以下の総太陽紫外線透過率TSUV;25パーセント以下の総太陽赤外線透過率TSIR;並びに45パーセント以下の総太陽エネルギー透過率TSETを有する上記組成物。自動車車両に取り付けるための透明ガラスグレージングパネルセットであって、フロントガラスと、フロントサイドウインドウと、リヤサイドウインドウと、後部ウインドウとを含み、フロントサイドウインドウ、リヤサイドウインドウ、又は後部ウインドウのうちの少なくとも1つが、請求項19に記載のガラス組成物を有する上記セット。これまでで理解することができるように、着色剤としてセレンを使用しない青色の赤外線及び紫外線吸収ガラスを提供することが有利であるはずである。本発明は、とりわけ基礎ガラス部分及びガラス着色剤部分を含むガラス組成物をとりわけ含む青色の赤外線及び紫外線吸収ガラス基板であって、基礎ガラス部分がソーダ石灰シリカ基礎部分であり、ガラス着色剤部分が以下の群の1つから選択されることによって、0.160インチ4.06mmの参照厚さで、-2~-11の範囲のa及び-1~-15の範囲のbの色度座標、並びに35~70未満の視感透過率を有するガラスを提供するガラス基板に関する:群A:着色剤部分がとりわけ、0.60~2.0重量パーセントwtの範囲の、Fe2O3として表した合計の鉄;30~250ppm百万分率の範囲のCoO;0.01~3wtの範囲のEr2O3;0~0.9wtの範囲のTiO2、及び0~3wtの範囲のNd2O3を含み;群B:着色剤部分がとりわけ、0.60~2.0wtの範囲内のFe2O3として表された合計の鉄;30~250ppmの範囲内のCoO;0.01~3wtの範囲内のEr2O3;5~200ppmの範囲内のCr2O3;0~0.9wtの範囲内のTiO2、及び0~3wtの範囲内のNd2O3を含み、群C:着色剤部分がとりわけ、0.60~2.0wtの範囲内のFe2O3として表された合計の鉄;30~250ppmの範囲内のCoO;0.01~3wtの範囲内のEr2O3;5~200ppmの範囲内のCr2O3;0.001~0.3wtの範囲内のCuO;0~0.9wtの範囲内のTiO2、及び0~3wtの範囲内のNd2O3を含み、並びに群D:着色剤部分がとりわけ、0.60~2.0wtの範囲内のFe2O3として表された合計の鉄;30~250ppmの範囲内のCoO;0.01~3wtの範囲内のEr2O3;1~100ppmの範囲内のNiO;0~0.9wtの範囲内のTiO2、及び0~3wtの範囲内のNd2O3を含み、ここで、wt及びppmは、最終ガラス組成物に基づく。本発明は、以下の群のうちの1つから選択される基礎ガラス部分と[群1:基礎ガラス部分がとりわけ、重量パーセントSiO266~75;Na2O10~20;CaO5~15;MgO0~5;Al2O30~5、K2O0~5を含み、並びに群2:基礎ガラス部分がとりわけ、重量パーセントSiO266~75;Na2O10~20;CaO5~15;MgO0~5;Al2O30~5;K2O0~5、及びB2O30超~5を含む]、以下の群のうちの1つから選択される主要太陽放射線吸収性及び着色剤部分と[群A:着色剤部分が0.60~2.0重量パーセントwtの範囲内のFe2O3として表された合計の鉄;30~250ppmの範囲内のCoO;0.01~3wtの範囲内のEr2O3;0~0.9wtの範囲内のTiO2、及び0~3wtの範囲内のNd2O3から本質的になり、群B:着色剤部分が、0.60~2.0wtの範囲内のFe2O3として表された合計の鉄;30~250ppmの範囲内のCoO;0.01~3wtの範囲内のEr2O3;5~200ppmの範囲内のCr2O3;0~0.9wtの範囲内のTiO2、及び0~3wtの範囲内のNd2O3から本質的になり、群C:着色剤部分が、0.60~2.0wtの範囲内のFe2O3として表された合計の鉄;30~250ppmの範囲内のCoO;0.01~3wtの範囲内のEr2O3;5~200ppmの範囲内のCr2O3;0.001~0.3wtの範囲内のCuO;0~0.9wtの範囲内のTiO2、0~3wtの範囲内のNd2O3から本質的になり、並びに群D:着色剤部分が、0.60~2.0wtの範囲内のFe2O3として表された合計の鉄;30~250ppmの範囲内のCoO;0.01~3wtの範囲内のEr2O3;1~100ppmの範囲内のNiO;0~0.9wtの範囲内のTiO2、及び0~3wtの範囲内のNd2O3から本質的になる]をとりわけ含む組成を有する、青色の赤外線及び紫外線吸収ガラス組成物であって、ガラスが0.15~0.58の範囲内のレドックスを有し、0.15~0.4のレドックス範囲で、CoOの範囲が60~250PPMであり、0.4超のレドックス範囲で、CoOが30~100PPMの範囲内にあり、ガラスが、0.160インチの厚さで、35~最大70の視感透過率LTA;482~487ナノメートルの範囲内の主波長、及び8~30パーセントの範囲の励起純度を特徴とする色;40パーセント以下の総太陽紫外線透過率TSUV;25パーセント以下の総太陽赤外線透過率TSIR;並びに40パーセント以下の総太陽エネルギーTSET透過率を有する組成物に関する。さらに本発明は、以下の群のうちの1つから選択される基礎ガラス部分と[群1:基礎部分がとりわけ、重量パーセントSiO266~75;Na2O10~20;CaO5~15;MgO0~5;Al2O30~5、K2O0~5を含み、並びに群2:基礎部分がとりわけ、重量パーセントSiO266~75;Na2O10~20;CaO5~15;MgO0~5;Al2O30~5;K2O0~5、及びB2O30超~5を含む]、以下の群のうちの1つから選択される主要太陽放射線吸収性及び着色剤部分と[群Aが、0.60~2.0重量パーセントwtの範囲内のFe2O3として表された合計の鉄;30~250ppmの範囲内のCoO;0.01~3wtの範囲内のEr2O3;0~0.9wtの範囲内のTiO2、及び0~3wtの範囲内のNd2O3から本質的になり、群Bが、0.60~2.0wtの範囲内のFe2O3として表された合計の鉄;30~250ppmの範囲内のCoO;0.01~3wtの範囲内のEr2O3;5~200ppmの範囲内のCr2O3;0~0.9wtの範囲内のTiO2、及び0~3wtの範囲内のNd2O3から本質的になり、群Cが、0.60~2.0wtの範囲内のFe2O3として表された合計の鉄;30~250ppmの範囲内のCoO;0.01~3wtの範囲内のEr2O3;5~200ppmの範囲内のCr2O3;0.001~0.3wtの範囲内のCuO;0~0.9wtの範囲内のTiO2、及び0~3wtの範囲内のNd2O3から本質的になり、並びに群Dが、0.60~2.0wtの範囲内のFe2O3として表された合計の鉄;30~250ppmの範囲内のCoO;0.01~3wtの範囲内のEr2O3、1~100ppmの範囲内のNiO;0~0.9wtの範囲内のTiO2、及び0~3wtの範囲内のNd2O3から本質的になる]をとりわけ含む組成を有する、青色の赤外線及び紫外線吸収ガラス組成物であって、ガラスが0.15~0.58の範囲内のレドックスを有し、0.15~0.4のレドックス範囲で、CoOの範囲が60~250PPMであり、0.4超のレドックス範囲で、CoOが30~100PPMの範囲内にあり、ガラスが、0.160インチの厚さで、35~最大60の視感透過率LTA;482~487ナノメートルの範囲内の主波長、及び8~20パーセントの範囲の励起純度を特徴とする色;40パーセント以下の総太陽紫外線透過率TSUV;25パーセント以下の総太陽赤外線透過率TSIR;並びに45パーセント以下の総太陽エネルギーTSET透過率を有する組成物に関する。別段の示唆のない限り、本明細書及び特許請求の範囲で使用される、成分の量、条件などを表すすべての数値は、すべての場合において、用語約によって修飾されていると理解されるべきである。例えば、約による全体の単位について、これは、プラスマイナス/-50、好ましくは/-40、より好ましくは/-25、さらにより好ましくは/-10、なおより好ましくは/-5を意味し、最も好ましくは、報告値又は明言された範囲内の1つの値である。さらに、量に対する任意の数値的言及は、別段の指定のない限り、重量パーセントである。また、反対の示唆のない限り、以下の明細書及び特許請求の範囲において示される数値は、本発明によって得ようとされている所望の特性に応じて変化し得る近似である。最低限でも、且つ特許請求の範囲の均等物の原則の適用を制限する試みとしてではなく、各数値は、少なくとも、報告された有効桁数を踏まえ、通常の丸め技法を適用することによって解釈されるべきである。さらに、本明細書に開示されるすべての範囲は、その範囲に含まれる任意及びすべてのサブ範囲を包含すると理解されるべきである。例えば、1~10の明言された範囲は、1の最小値と10の最大値との間の且つ両端を含む任意及びすべてのサブ範囲、すなわち、1以上の最小値から始まり、10以下の最大値で終わるすべてのサブ範囲、例えば、5.5~10を含むとみなされるべきである。本明細書において、用語太陽光制御及び太陽光制御特性は、太陽光特性、例えば、ガラスの可視、赤外線IR又は紫外線UVの透過率及び/又は反射率に影響する特性を意味する。本発明の限定されない一実施形態では、本発明の基礎ガラス、すなわち、主ガラス形成構成要素、或いは本発明の目的である主要な赤外線若しくは紫外線吸収材料及び/又は着色剤として機能しないガラスの成分は、一般に以下のように特徴づけられる商業的なソーダ石灰シリカガラスである:成分重量パーセントSiO266~75Na2O10~20CaO5~15MgO0~5Al2O30~5K2O0~5本明細書において、すべての重量パーセント以後、wtとも呼ばれるの値は、最終ガラス組成物の総重量に基づく。本発明の別の限定されない実施形態では、本発明の基礎ガラスは、以下のように特徴づけられるソーダ石灰シリカガラスである:成分重量パーセントSiO266~75Na2O10~20CaO5~15MgO0~5Al2O30~5K2O0~5B2O30超~5本発明のこの実施形態では、ガラスの耐久性を改善するため、且つ/又は基礎ソーダ石灰シリカガラスの成分の融解を増強するための助剤としてB2O3が添加される。この基礎ガラスに、本発明では、鉄並びにコバルトの形態で、少なくとも主要な支配的な又は重要な赤外線及び紫外線吸収材料並びに着色剤と、エルビウム、クロム、銅、ニッケル、チタン、ネオジム、並びにこれらの組合せ、例えば、それだけには限定されないが、エルビウムとクロム、及び/又は銅とニッケル及び/又はチタンとネオジムの群から選択される着色剤とが添加される。ガラス組成に関して本明細書で開示される場合、鉄は、第二鉄Fe2O3及び第一鉄FeOを単位として表され、コバルトは、酸化コバルトCoOを単位として表され、エルビウムは、酸化エルビウムEr2O3を単位として表され、クロムは、酸化クロムCr2O3を単位として表され、銅は、酸化銅CuOを単位として表され、ニッケルは、酸化ニッケルNiOを単位として表され、チタンは、酸化チタンTiO2を単位として表され、ネオジムは、酸化ネオジムNd2O3を単位として表される。前述したことに基づくと、着色剤はまた、酸化エルビウムEr2O3、酸化クロムCr2O3、酸化銅CuO、酸化ニッケルNiO、酸化チタンTiO2、酸化ネオジムNd2O3並びにこれらの組合せ、例えば、それだけには限定されないが、酸化エルビウムと酸化銅、及び/又は酸化クロムと酸化ニッケル、及び/又は酸化エルビウムと酸化チタンと酸化ネオジムの群から選択される。本明細書に開示されるガラス組成物は、少量の他の材料、例えば、融解助剤及び精製助剤、混入物又は不純物、或いは軽微な着色剤、又は赤外線及び/若しくは紫外線吸収材料を含む場合があることが理解されるべきである。本発明の一実施形態では、後により詳細に論じるように、所望の色特性をもたらし、ガラスの太陽光性能を改善するために、少量の追加の材料をガラス中に含めることができることがさらに理解されるべきである。ガラス組成物中の酸化鉄は、いくつかの機能を果たす。酸化第二鉄、Fe2O3は、強い紫外線吸収体であり、ガラス中で黄色着色剤として作用する。酸化第一鉄、FeOは、強い赤外線吸収体であり、ガラス中で青色着色剤として作用する。本明細書に開示されるガラス中に存在する鉄の総量は、標準的な分析の慣例に従ってFe2O3を単位として表されるが、それは、鉄のすべてが実際にFe2O3の形態であることを暗示しない。同様に、第一鉄状態の鉄の量は、FeOとして報告されるが、これは、ガラス中にFeOとして実際に存在しなくてもよい。本明細書に開示されるガラス組成物中の第一鉄と第二鉄の相対量を反映するために、用語レドックスが使用される。用語レドックスは、本明細書において、Fe2O3として表される合計の鉄の量で除されたFeOとして表される第一鉄状態の鉄の量を意味するものとする。さらに、別段の明言のない限り、用語合計の鉄は、本明細書において、Fe2O3を単位として表される合計の鉄Fe2O3とFeOを意味するものとし、用語FeOは、FeOを単位として表される第一鉄状態の鉄を意味するものとする。酸化コバルトCoOは、青色着色剤として作用し、いずれの感知できる赤外線又は紫外線吸収特性も示さない。酸化エルビウムEr2O3は、桃色着色剤として作用し、赤外線を吸収する。酸化クロムCr2O3は、緑色着色剤として作用し、紫外線を吸収する。酸化銅CuOは、青色着色剤として作用し、赤外線を吸収する。酸化ニッケルNiOは、褐色着色剤として作用し、いずれの感知できる赤外線又は紫外線吸収特性も示さない。酸化チタンTiO2は、黄色着色剤として作用し、紫外線を吸収する。酸化ネオジムNd2O3は、青紫色着色剤として作用し、赤外線を吸収する。鉄、すなわち、酸化第二鉄及び酸化第一鉄、コバルト、並びに着色剤の酸化エルビウムEr2O3、酸化クロムCr2O3、酸化銅CuO、酸化ニッケルNiO、酸化チタンTiO2、及び酸化ネオジムNd2O3の間の適切なバランスが、以下に論じる所望のスペクトル特性を有する所望の青色ガラスを得るのに必要とされる。本発明の実践に際して、選択された量の主要な赤外線及び紫外線吸収材料並びに着色剤が基礎ガラスの成分に添加されることによって、4.1mm0.160インチのガラスの厚さについて、中程度の視感透過率luminoustransmissionLTAを有する、例えば、35~65パーセント、より適切には40~60パーセント、さらにより適切には45~55パーセントのLTAを有するガラス組成物がもたらされる。主要な赤外線及び紫外線吸収材料並びに着色剤は、特定の範囲の量を有する。本発明の一実施形態では、合計の鉄Fe2O3及びFeOは一般に、0.65~2.0重量パーセントwt、より適切には、0.9wt~1.3wt、より具体的には、0.9wt~1.1wtの範囲である。ガラス中の酸化コバルトCoOは、30~250ppm百万分率の範囲である。レドックス値が0.15~0.4の範囲であるとき、ガラス中の酸化コバルトの量は、60~250ppmの量で存在することができる。レドックス値が0.4~0.58、又は0.4~0.55の範囲であるとき、ガラス中の酸化コバルトの量は、30~130ppm、より適切には、30~95ppm、最も適切には、30~90ppmの範囲となり得る。本発明のある特定の限定されない実施形態について、479~495ナノメートルnm、より適切には480~491nmの範囲内で主波長を有する青色を実現するための酸化鉄と酸化コバルトのバランスは、合計の鉄の量が、例えば、0.65~0.9wtの範囲のより低い部分にあるとき、89超~130ppmなどの明言した範囲内のより高い量での酸化コバルトの量を有する場合がある。同様に、合計の鉄の量が、0.9超などの範囲のより上の部分にあるとき、酸化コバルトの量は、60~最大130ppm、又はさらにより適切には、60~95ppmで存在し得る。一般に、合計の鉄及び酸化コバルトの量により、ガラスの好適なスペクトル特性及び青色が決まる。さらに、着色剤の酸化エルビウムEr2O3、酸化クロムCr2O3、酸化銅CuO、酸化ニッケルNiO、酸化チタンTiO2、並びに酸化ネオジムNd2O3により、ガラス組成物の色がさらに変更されることによって、所望のスペクトル特性、並びに主波長、純度、並びにL値、a値、及びb値が達成される。着色剤の酸化エルビウムEr2O3、酸化クロムCr2O3、酸化銅CuO、酸化ニッケルNiO、酸化チタンTiO2、及び酸化ネオジムNd2O3の量は、着色剤、又は使用される着色剤の組合せに依存する。より具体的には、酸化エルビウムEr2O3は、本発明の特性を有するガラスを得るために、鉄及び酸化コバルトと組み合わせて単独で使用することができる着色剤である。酸化エルビウムEr2O3が鉄及び酸化コバルトと組み合わせて単独で使用される場合、これは、好ましくは0.01~3wtの範囲内、より好ましくは0.05~1wtの範囲内、最も好ましくは0.1~0.5wtの範囲内である。酸化クロムCr2O3は、本発明の実践に際して、本発明の特性を有するガラスを得るために、鉄及び酸化コバルトと組み合わせて単独で使用されない。酸化クロムCr2O3が鉄及び酸化コバルトと組み合わせて使用される場合、これは、本発明の特性を有するガラスを得るために、酸化エルビウムEr2O3と混合され、又は酸化エルビウムEr2O3と酸化銅CuOの組合せと混合されることが好ましい。以下の表1は、酸化エルビウムEr2O3と組み合わせて使用される場合、及び酸化エルビウムEr2O3と酸化銅CuOの混合物と組み合わせて使用される場合の酸化クロムCr2O3の範囲を提供する。酸化ニッケルNiOは、本発明の実践に際して、本発明の特性を有するガラスを得るために、鉄及び酸化コバルトと組み合わせて単独で使用されない。酸化ニッケルNiOが鉄及び酸化コバルトと組み合わせて使用される場合、これは、酸化エルビウムEr2O3と混合されることが好ましい。以下の表2は、本発明のガラスを得るために鉄及び酸化コバルトと一緒に使用される場合の、酸化ニッケルNiO及び酸化エルビウムEr2O3の範囲を提供する。任意選択により、酸化チタンTiO2及び酸化ネオジムNd2O3が、酸化エルビウムEr2O3、酸化クロムCr2O3、酸化銅CuO、及び/又は酸化ニッケルNiOと組み合わせて使用され、以下により詳細に論じられる。理解することができるように、浮遊量trampamountの酸化エルビウムEr2O3、酸化クロムCr2O3、酸化銅CuO、酸化ニッケルNiO、酸化チタンTiO2、及び酸化ネオジムNd2O3がガラス中に存在することができ、本発明の目的に関して、ガラスの色特性に寄与するものとしてみなされない。より具体的には、0.01wt未満の酸化エルビウムEr2O3、5ppm未満の酸化クロムCr2O3、10ppm未満の酸化銅CuO1ppm未満の酸化ニッケルNiO、0.02wt未満の酸化チタンTiO2、及び0.01wt未満の酸化ネオジムNd2O3の量は、浮遊量とみなされ、ガラス組成物の色及び/又はスペクトル特性に加わるとみなされない。任意選択により存在し得る、軽微な着色効果をもたらす他の追加の着色剤として、軽微な量、例えば、0.02wt未満でのスズ、バナジウム、マンガン、亜鉛、モリブデン、セリウム、タングステン、ランタン、及びこれらの混合物が挙げられる。0.02wt未満の量で、前述の追加の着色剤は、浮遊量とみなされ、主要な着色剤とみなされない。軽微な着色効果のためのこれらの追加の着色剤の量は、これらの材料の合計量が、本発明の主波長の所望の範囲を外れるように主波長を変化させず、本発明の純度、並びにL、a、及びb色座標を変化させないようなものである。本発明の一実施形態では、これらの追加の着色剤の合計量は、一般に2wt未満、好ましくは1wt未満である。最も好ましくは、ガラス組成物は、軽微な着色効果でさえも回避するために、主要な着色剤以外の着色剤を本質的に含まない。本発明のガラス組成物は、バッチに加えられることによって、浮遊量又は微量を超えるフッ素、並びにジルコニウム、セシウム、及びバリウムの酸化物を有するガラス組成物をもたらす材料を本質的に含まないことが最も好ましい。本発明のガラスは、連続的な、大規模な、商業的なガラス溶融操作で溶融及び精製し、フロートプロセスによって様々な厚さの平らなガラス板に形成することができ、このプロセスにおいて、溶融ガラスは、当技術分野で周知の様式で、これがリボン形状を呈し、冷却される際に、通常スズである溶融金属のプール上で支持される。本明細書に開示されるガラスは、当技術分野で周知である従来のオーバーヘッドファイアードoverheadfired連続溶融操作を使用して作製されることが好適であるが、このガラスは、Kunkleらへの米国特許第4,381,934号、Pecoraroらへの同第4,792,536号、及びCeruttiらへの同第4,886,539号に開示された多段階溶融相殺を使用しても生産することができる。これらの特許は、その全体が参照により本明細書に組み込まれている。必要な場合、最高の光学品質のガラスを生産するために、ガラスを均質化するのに、ガラス生産操作の溶融段階及び/又は形成段階の中で攪拌装置を使用することができる。溶融操作のタイプに応じて、溶融助剤及び精製助剤として、硫黄をソーダ石灰シリカガラスのバッチ材料に添加することができる。商業的に生産されるフロートガラスは、最大約0.5wt.のSO3を含む場合がある。鉄及び硫黄を含むガラス組成物では、Pecoraroらへの米国特許第4,792,536号に論じられているように、還元条件を提供することにより、琥珀色の着色を作り出すことができ、これは視感透過率を低下させる。FeO含量を増やすと、赤外におけるガラスの吸収を増大させ、TSETを低減することが可能になる。しかし、非常に還元性の条件で硫黄の存在下でガラスが製造される場合、硫黄と第二鉄の反応から生じる発色団の形成により、これは、琥珀色を帯びる場合がある。しかし、低レドックスシステムについて本明細書に開示されるタイプのフロートガラス組成物中にこの着色を生じさせるのに必要とされる還元条件は、フロート形成操作の間に溶融スズと接触する下側ガラス表面の最初の約20ミクロンに制限され、上側ガラス表面に曝される程度はより少ないとさらに考えられる。ガラスの硫黄含量が低く一般に0.3重量パーセント未満、何らかの着色が起こり得るガラスの領域が制限されているため、特定のソーダ石灰シリカガラス組成に応じて、これらの表面中の硫黄は、主要な着色剤とならないはずである。言い換えれば、鉄硫黄発色団が存在しないことは、低レドックス条件の所望の色について、波長の所望の範囲を超える色ガラスの主波長をもたらさない。したがって、低レドックス、すなわち、約0.35未満において、ガラス色又はスペクトル特性に対してこれらの発色団が有する材料効果は、もしあってもわずかである。高レドックス、すなわち、約0.35超において、鉄ポリスルフィドの発色団がバルクガラス自体中に形成し得る。例えば、約0.4以上のレドックス比について、最大約10ppmの鉄ポリスルフィドが存在する場合がある。この量は、1nm未満であるが、2nm又は3nm以下の主波長の測定可能な変化をもたらし得る。いずれにしても、このような効果は、主要な赤外線及び紫外線吸収部分並びに着色剤部分の成分で相殺されることによって、所望の範囲の主波長内にガラスを維持することができる。上記に論じたように、溶融スズ上でガラスを形成する結果として、溶融スズに接触する側のガラスの表面部分中に測定可能な量の酸化スズが移動する場合があることが理解されるべきである。一般的に、1枚のフロートガラスの酸化スズSnO2濃度は、スズと接触したガラスの表面の下の最初の約25ミクロン中で約0.05~2wtの範囲である。SnO2の一般的なバックグラウンドレベルは、30PPMもの高さとなり得る。溶融スズによって支持されたガラス表面の最初の約10オングストローム中の高いスズ濃度は、そのガラス表面の反射率をわずかに増大させる場合があるが、ガラスの光学的性質に対する全体的なインパクトは最小であると考えられる。表3は、本発明の原理を具現する、一連のコンピューターモデル化したガラス組成物を例示する。モデル化した組成物は、PPGIndustries,Inc.によって開発されたガラス色及びスペクトル性能コンピューターモデルによって生成した。表3には、例の鉄、コバルト、セレン、エルビウム、銅、ニッケル、チタン、及びレドックス部分のみが列挙されている。さらに、モデル化した組成物のいくつかは、混入物効果を担うために4ppmのCr2O3を含むようにモデル化した。先に論じた商業的なフロートプロセスによって生産される本発明のガラス組成物は、低レベルのCr2O3、MnO2、及び0.020重量パーセント未満のTiO2を含む場合があると考えられるが、このような材料のこれらのレベルは、本発明の青色ガラスの色特性及びスペクトル特性に実質的に影響しない浮遊レベルtrampslevelであると考えられる。表3のために示したスペクトル特性は、0.160インチ4.06mmの参照厚さに基づく。例のスペクトル特性は、米国特許第4,792,536号に開示された式を使用して、様々な厚さで概算することができることが理解されるべきである。米国特許第4,792,536号の開示全体は、参照により本明細書に組み込まれている。表3に提供したスペクトルデータ及び色データに関して、値は、コンピューターで生成した。これらの値は、0.160インチ4.06mmの厚さを有するガラス試料で行った測定値に匹敵し、以下の測定手順を使用して、同じ組成を有すると予期される。視感透過率LTAは、380~770ナノメートルの波長範囲にわたって、2°のオブザーバーとともにC.I.E.標準光源Aを使用して測定する。主波長及び励起純度に関するガラス色は、ASTME308-90で確立された手順に従って、2°のオブザーバーとともにC.I.E.標準光源Cを使用して測定する。L、a、及びbに関するガラス色は、三刺激値X、Y、Zから計算し、CIELAB表色系と一般に呼ばれるシステムで、それぞれ明度及び色調の特性を特定する。明度、又は値は、明度又は暗度の程度を区別し、Lは、色の明度又は暗度を示唆し、色がついている明度面を表す。色調は、赤色、黄色、緑色、及び青色などの色を区別する。記号aは、赤色a緑色-a軸上の色の位置を示唆する。記号bは、黄色b青色-b軸の色の位置を示唆する。色は、これらの表色系のいずれかにおいて特徴づけることができ、当業者は、観測されているガラス又はコンポジットの透明度の透過率曲線から等価なDW値及びPe値;L値、a値、b値を計算することができることが理解されるべきである。L値、a値、及びb値は、Perkin-ElmerCorporationから市販されている参照光源D65及びLambda9分光光度計を使用して求める。色の計算の詳細な考察は、米国特許第5,792,559号に与えられている。米国特許第5,792,559号の開示全体は、参照により本明細書に組み込まれている。ガラスの伝播した色スペクトルは、D65光源及びCIE196410°オブザーバーの標準オブザーバーについてのASTME308-85に開示された方法を使用して、色、すなわち、色度座標に変換することができる。総太陽紫外線透過率totalsolarultraviolettransmittanceTSUVは、300~400nmの波長範囲にわたって測定し、総太陽赤外線透過率totalsolarinfraredtransmittanceTSIRは、775~2125nmの波長範囲にわたって測定し、総太陽エネルギー透過率totalsolarenergytransmittanceTSETは、275~2125nmの波長範囲にわたって測定する。TSUV、TSIR、及びTSET透過率データは、当技術分野で公知であるように、ParryMoon気団2.0直接太陽放射量データを使用して計算し、台形法則を使用して積分する。試料調製表4に示したように、以下の例は、実験的な研究室ガラス融液に基づいて本発明を具現するガラス組成物を例示する。表4に示した例7~12のついてのスペクトル特性は、0.160インチ4.06mmの参照厚さに基づく。融液を調製するために、以下の原料を混合することによって、約700グラムの最終ガラス重量を生じさせた:砂508.99gソーダ灰166.44g白雲石90.60g石灰石76.35g芒硝2.55gルージュ必要量酸化コバルト必要量酸化エルビウム必要量石炭必要量ガラスレドックスを制御するために、必要に応じて石炭を各融液に添加した。次いで、未処理のバッチ材料の一部を電気炉内のシリカるつぼ中に置き、2450°F1343°Cに30分間加熱した。次いで、溶融したバッチを2500°F1371°Cで30分間加熱及び保持した。バッチ材料が溶融したとき、残っている原料をるつぼに添加した。次いで、溶融したバッチを、2550°F1399°Cに30分間、及び2650°F1454°Cに30分間加熱した。次に、溶融ガラスを水中でフリット化し、乾燥させ、2650°F1454°Cに1時間再加熱した。溶融ガラスに、水中で2回目のフリット化を行い、乾燥させ、2650°F1454°Cにさらに2時間再加熱した。次いで溶融ガラスをるつぼから注ぎだして、スラブを形成し、アニールした。スラブから試料を切断し、粉砕及び研磨して分析した。ガラス組成物の化学分析はFeO、CoO、及びEr2O3を除く、RIGAKU3370X線蛍光分光光度計を使用して求めた。ガラスのスペクトル特性に影響する、ガラスの強化又は紫外線への長い曝露の前に、ガラスのスペクトル特性を、Perkin-ElmerLambda9UV/VIS/NIR分光光度計を使用して、アニールした試料に対して求めた。FeO含量及びレドックスは、PPGIndustries,Inc.によって開発されたガラス色及びスペクトル性能コンピューターモデルを使用して、ガラスのスペクトル透過率曲線から従来の様式で求めた。FeO含量は、1000nmにおける透過率から求めた。合計の鉄Fe2O3としては、X線蛍光から求めた。次いでレドックス比を、合計の鉄Fe2O3としてによって除したスペクトルのFeOとして計算した。CoO及びEr2O3の含量は、ガラスに添加した実際の量に基づく。表3及び表4を参照すると、本発明は、標準的なソーダ石灰シリカガラス系組成、加えて、赤外線及び紫外線吸収材料並びに着色剤として、鉄、コバルト、及びエルビウム、任意選択によりチタン、クロム、銅、及びニッケル、0.160インチ4.06mmの厚さにおいて、20超~最大60の視感透過率LTA、並びに480~489ナノメートルnm、好ましくは、482~487nmの範囲内の主波長DW、並びに、少なくとも8、好ましくは10~30の励起純度Pe、並びに好ましくは-2~-11の範囲内のa、及び-1~-15の範囲内のbを有し、より好ましくは-3~-10の範囲内のa、及び-3~-14の範囲内のbを有し、最も好ましくは-6~-9の範囲内のa、及び-4~-13の範囲内のbを有するL、a、b色座標を特徴とする色を有する青色ガラスを提供する。当業者によって理解されるように、色の明度又は暗度を示唆するLは、ガラス組成物のLTAに相関する。本発明の所望の色をした生成物を提供するために、ガラスの色は、主波長の範囲、並びにa及びb色座標範囲内で変化し得ることが予想される。このガラスのレドックス比は、0.15~0.40の間、好ましくは0.20~0.35の間、より好ましくは0.24~0.32の間で維持される。このガラス組成物はまた、40以下、好ましくは30以下のTSUV、25以下、好ましくは20以下のTSIR、及び40以下、好ましくは35以下のTSETを有する。本発明の一特定の実施形態では、ガラス組成物は、0.9~2wtの合計の鉄、好ましくは1~1.4wtの合計の鉄、より好ましくは1.1~1.3wtの合計の鉄、0.15~0.65wtのFeO、好ましくは0.2~0.5wtのFeO、より好ましくは0.24~0.40wtのFeO、及び90~250ppmのCoO、好ましくは100~150ppmのCoO、より好ましくは110~140ppmのCoOを含む。着色剤の酸化エルビウムEr2O3、酸化クロムCr2O3、酸化銅CuO、酸化ニッケルNiO、酸化チタンTiO2、及び酸化ネオジムNd2O3もガラス組成物中に含まれる。着色剤の酸化エルビウムEr2O3、酸化クロムCr2O3、酸化銅CuO、及び酸化ニッケルNiOは、上記に論じた量で含まれる。酸化チタンをガラス組成物中に含めることができ、より具体的には、0~0.9wtのTiO2、好ましくは0~0.5wtのTiO2である。本発明の一実施形態では、0.02~0.3wtのTiO2を含む。酸化ネオジムは、0~3wtのNd2O3の範囲の量でガラス組成物中に含めることができる。理解することができるように、本発明のガラスは、セレンを含まず、20超~最大60、好ましくは35超~最大55のLTAを有する。本発明の別の実施形態では、ガラス組成物はセレンを含まず、200ppm未満のCoOを有する。ガラスのスペクトル特性は、ガラスを強化した後、さらにソラリゼーションと一般に呼ばれる紫外線への長い曝露の後に変化することが予期される。特に、本明細書に開示されるガラス組成物の強化及びソラリゼーションにより、視感透過率LTA及び総太陽赤外線透過率TSIRが約0.5~1低減し、総太陽紫外線透過率TSUVが約1~2低減し、総太陽エネルギー透過率TSETが約1~1.5低減し得ることが推定される。結果として、本発明の一実施形態では、ガラスは、以前に論じた所望の範囲外に最初にあるが、強化及び/又はソラリゼーションの後に所望の範囲内に入る、選択されたスペクトル特性を有する。本明細書に開示され、フロートプロセスによって作製されるガラスは、一般的に、約1ミリメートル~10ミリメートルの板厚の範囲である。車両グレージング用途について、本明細書に開示される組成及びスペクトル特性を有するガラス板は、一般に、1.5~10ミリメートルの範囲内、より具体的には、0.121~0.197インチ3.1~5mmの範囲内の厚さを有することが好適である。上記厚さの範囲内の単一ガラス層を使用する場合、ガラスは、例えば、自動車のサイドウインドウ又は後部ウインドウ用に強化又は積層されることが予想される。このガラスが建築用途を有し、約0.125~0.50インチ3~12mmの範囲の厚さで使用されることも企図されている。複数の層が自動車用途又は建築用途に使用される場合、ガラス層は、ポリビニルブチラールなどの熱可塑性層間接着剤を使用して一緒にアニール及び積層されることが予想される。紺青色ガラス又は中程度LTA青色ガラスとしての本発明のガラスは、車などの動力車用の透明なパネルのセットとして、フロントガラスと一緒に又は個々に提供することができる。世界の様々な地域において、動力車安全性又は幹線道路若しくは他の公共主要道の使用を規制又は認可する責任のある政府機関は、フロントガラス及びフロントサイドウインドウなどの特定の自動車の視覚パネルvisionpanelについて最小光視感透過率minimumluminouslighttransmittance値を規定している。例えば、米国連邦規則では、自動車のフロントガラス及びフロントサイドウインドウの光視感透過率LTAは少なくとも65、好ましくは70であるべきことが要求されている。トラック及びミニバンの後部サイドウインドウ及びリアウインドウrearlightなどの他の自動車用透明物、並びにサンルーフ、ムーンルーフなどの非視覚パネルについての視感透過率の要求は、フロントガラス及びフロントサイドウインドウについてのものより一般的に低い。世界の他の地域は、異なる規定最低値を有する場合がある。本発明のガラスは、中程度の暗いLTAでのサイドウインドウ用、又はBピラーの後ろの後部サイドウインドウ用のより一般的なタイプのプライバシーガラスとして、又はバン及びトラックのバックウインドウbacklightとしての視覚パネルとすることができる。このようなセットは、当業者に公知の任意の方法によって、本発明のガラスから製作することができる。例えば、サイドウインドウ、バックライト、フロントガラス、及びサンルーフは、米国特許第5,858,047号、同第5,833,729号、又は同第6,076,373号の説明に従って作製することができる。これらの特許のすべては、参照によりその全体が本明細書に組み込まれている。一般に、自動車車両に取り付けるための透明なガラスグレージングパネルのこのようなセットは、フロントガラス、フロントサイドウインドウ、リヤサイドウインドウ、及び後部ウインドウを含むことができる。このようなセット中のパネルについて、フロントサイドウインドウ、リヤサイドウインドウ、又は後部ウインドウのうちの少なくとも1つは、本発明の中程度LTAガラス組成物のグレージングパネルを有する。本発明の特定の実施形態では、自動車車両に取り付けるための透明なガラスグレージングパネルセット、フロントサイドウインドウ、及び/又はリヤサイドウインドウ、及び/又は後部ウインドウのうちの少なくとも1つ、好ましくはそのいずれもが、光源Aの下で、40~60パーセント、より適切には45~55パーセントの視感透過率を有する、青色の赤外線及び紫外線吸収ガラスであるガラス組成を有するガラスグレージングパネルを有する。別の適当な実施形態では、このセットは、iフロントガラス、iiフロントサイドウインドウ、iiiリヤサイドウインドウ、及びiv後部ウインドウを含み、ii、iii、及びivのパネルのすべては、青色の赤外線及び紫外線吸収ガラスである。また、ii及びiiiのパネルのセットの少なくとも1つは、光源Aの下で、40~60、好ましくは45~55パーセントの視感透過率を有する。さらに、iii及びivのパネルのセットの少なくとも1つは、光源Aの下で、20~45パーセントの範囲内の視感透過率を有する。このようなより低いLTAタイプのプライバシーガラスの適当な例は、SiO266~75重量パーセント、Na2O10~20重量パーセント、CaO5~15重量パーセント、MgO0~5重量パーセント、Al2O30~5重量パーセント、K2O0~5重量パーセント、を含む基礎ガラス部分と、合計の鉄0.65~2重量パーセント、FeO0.15~0.65重量パーセント、CoO90~250ppm、TiO20~0.9重量パーセント、及びEr2O30.01~3重量パーセント、を含む主要態様放射線吸収部分及び着色剤部分とを含む、青色のプライバシー用赤外線及び紫外線吸収ガラス組成物であって、このガラスは、0.160インチ4.06mmの厚さで、20超~最大45の視感透過率LTA、及び479~491nmの範囲内の主波長を特徴とする色、及び少なくとも4の励起純度を有する組成物である。また、本発明のガラスは、一般的なフロントガラス構築物など、プラスチックの中間層によって一緒に結合された2つのガラス層を備える積層された透明物の一部とすることができる。しかし、本発明は、2つのプラスチック層、又は多数のガラス層及び/若しくはプラスチック層を伴う任意の組合せ、又は単一モノリシック層のガラス若しくはプラスチックを有する透明物に適用することができることが理解されるべきである。本発明のガラスは、このような積層構築物中の1つ又は複数の層のガラスとして機能を果たすことができる。このような積層された透明物は、積層された自動車用サイドウインドウ、又はさらには自動車のサンルーフ、又は商業的な構築物若しくは居住用構築物の天窓とすることができる。また、ガラスを含むモノリシック構造又は積層構造の1つ又は複数の層は、例えば、フロントガラスのようにアニールすることができ、又は例えば、サイドウインドウのように強化tempered若しくは加熱強化heatstrengthened、すなわち、部分的に強化temperedすることができる。当業者によって公知である他の変形を、以下に続く特許請求の範囲によって定義される本発明の範囲から逸脱することなく行使することができる。"